(57)【要約】少なくとも１種のポリオレフィン、トリス−ジブロモプロピルイソシアヌレート、および０．０５〜２ｐｈｒの少なくとも１種のフリーラジカル開始剤を含み、前記開始剤は、有機過酸化物、Ｃ−Ｃ開始剤およびＮ−Ｎ開始剤からなる群から選択される組成物。この組成物は、公知の組成物よりはるかに少量の協力剤で、非常に良好な難燃性を得ることを可能にする。さらに、十分な難燃性を得るためには協力剤は必要ではない。【特許請求の範囲】
【請求項１】
少なくとも１種のポリオレフィン、トリス−ジブロモプロピルイソシアヌレート、および０．０５〜２ｐｈｒの少なくとも１種のフリーラジカル開始剤を含み、前記開始剤は、有機過酸化物、Ｃ−Ｃ開始剤およびＮ−Ｎ開始剤からなる群から選択される組成物。
【請求項２】
アンチモン化合物、スズ化合物、モリブデン化合物、ジルコニウム化合物、ホウ素化合物、亜鉛化合物およびこれらの混合物からなる群から選択される協力剤をさらに含む、請求項１に記載の組成物。
【請求項３】
協力剤がＳｂ２Ｏ３である、請求項２に記載の組成物。
【請求項４】
トリス−ジブロモプロピルイソシアヌレートが、２〜８ｐｈｒの量で存在する、請求項１〜３のいずれか一項に記載の組成物。
【請求項５】
協力剤が、０．１〜２ｐｈｒの量で存在する、請求項２〜４のいずれか一項に記載の組成物。
【請求項６】
ポリオレフィンがポリプロピレンである、請求項１〜５のいずれか一項に記載の組成物。
【請求項７】
フリーラジカル開始剤が２，３−ジメチル−２，３−ジフェニル−ブタンである、請求項１〜６のいずれか一項に記載の組成物。
【請求項８】
ＵＬ９４の引火性試験においてＶ−０と評価される、請求項１〜７のいずれか一項に記載の組成物。
【請求項９】
トリス−ジブロモプロピルイソシアヌレートおよびフリーラジカル開始剤を、ポリオレフィンに添加することにより、ポリオレフィン組成物の難燃性を改善する方法。
【発明の詳細な説明】
【技術分野】
【０００１】
本発明は、難燃性ポリオレフィン組成物、ポリオレフィンの難燃性を改善する方法、およびポリオレフィンの難燃性を増大させるために用いることができるマスターバッチに関する。
【背景技術】
【０００２】
燃焼は、ほとんど専ら気相の現象である。したがって、固体が燃焼するためには、揮発されなければならない。ポリマー化合物の場合において、このことは、それらが分解されることにより気体または液体の低分子量の生成物を生成しなければならないことを意味する。次いで、これらの生成物は燃料として作用し、さらなる分解を引き起こすことができる。
【０００３】
難燃剤は、一般に、このサイクルを遮るためにポリマーに添加される。例えば、臭素化難燃剤は、燃焼過程における連鎖成長ステップおよび連鎖分岐ステップと競合するラジカル化学種に分離すると考えられる（２００４年９月１７日にオンライン発行された、Ｋｉｒｋ  Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ、１１巻、４５５〜４５６頁における、Ａ．Ｇ．Ｍａｒｃｋ、「Ｆｌａｍｅ  ｒｅｔａｒｄａｎｔｓ，ｈａｌｏｇｅｎａｔｅｄ」）。
【０００４】
ポリマーの引火性は、一般に、アンダーライターズラボラトリーのＵＬ９４  Ｓｔａｎｄａｒｄ  ｆｏｒ  Ｓａｆｅｔｙに従って試験される。このＵＬ９４の試験により、樹脂の着火性が小火炎を用いて測定される。この試験によれば、定義された大きさの試料が垂直に取り付けられ、ブンゼンバーナーを用いて着火される。火炎ドリップについての試験のための試料の下には、綿の層が置かれる。火炎を１０秒間当てる。要するに、Ｖ−０の評価は、火炎を当てた後に１０秒間より長く燃焼する試料がなく、綿が着火され得ない場合に得られ、Ｖ−１の評価は、３０秒間より長く燃焼する試料がなく、綿が着火され得ない場合に得られ、Ｖ−２の評価は、３０秒間より長く燃焼する試料がなく、綿が着火され得る場合に得られる。
【０００５】
引火性をさらに低減し、したがってより良好なＵＬ９４の評価を得るために、臭素化有機化合物は、一般に、Ｓｂ２Ｏ３またはホウ酸亜鉛等の協力剤と混合される。
【０００６】
しかし、このような協力剤は一般に白色なので、協力剤を多く充填することは最終製品の着色を困難にするため、このような協力剤を大量に使用することは望ましくない。
【０００７】
協力剤の量を低減するために、有機過酸化物またはＣ−Ｃ開始剤等のフリーラジカル開始剤を添加することが知られている。
【０００８】
例えば、ＧＢ２０８５８９８は、ポリオレフィンと、難燃剤として芳香族臭化炭化水素、より詳細にはデカブロモジフェニルオキシドと、協力剤としてＳｂ２Ｏ３と、Ｃ−Ｃ開始剤とを含有する組成物を開示している。Ｖ−０の評価は、この文献において開示されている試料では得られない。
【０００９】
ＥＰ０２００２１７およびＥＰ０１５４９４６において開示されている組成物は、ポリプロピレン、難燃剤としてのメラミンブロモハイドレートおよび２，５−ジフェニル−２，３−ジメチルブタン（Ｃ−Ｃ開始剤）、ならびに／またはＳｂ２Ｏ３等の協力剤を含有する。非常に大量の酸化アンチモン（１０重量％）を含む場合にのみ、Ｖ−０の評価が得られる。
【００１０】
ＧＢ１２７０３１８は、難燃剤１，２，４，６，７９，１０−ヘキサブロモシクロドデカン、協力剤Ｓｂ２Ｏ３、およびアルカンポリオール（例えば、ペンタエリトリトール）、およびＣ−Ｃ開始剤ジクミルを含むポリプロピレン組成物を開示している。この文献において、これらの組成物の難燃性の度合に関する情報は与えられない。
【００１１】
ＵＳ３８５０８８２は、Ｃ−Ｃ開始剤ビクミル、および協力剤としての酸化第二スズまたはＳｂ２Ｏ３と合わせた、難燃剤としてのペンタブロモトルエンまたはヘキサブロモビフェニルを含むポリプロピレン組成物を開示している。
【００１２】
ＥＰ１２３９００５は、ポリオレフィン、トリス（トリブロモネオぺンチル）ホスフェートおよびフリーラジカル供給源を含む組成物を開示している。しかし、この組成物が大量（少なくとも約４ｐｂｗ）のＳｂ２Ｏ３をさらに含有していたときにのみ、Ｖ−０の評価が得られた。
【発明の概要】
【課題を解決するための手段】
【００１３】
別の難燃剤、すなわちトリス−ジブロモプロピルイソシアヌレートを用いた場合に、はるかにより少ない量の協力剤でＶ−０の評価を得ることが可能であることを、本発明において見出した。さらに、十分な難燃性を得るためには協力剤は必要でない。
【００１４】
本発明による組成物は、少なくとも１種のポリオレフィン、トリス−ジブロモプロピルイソシアヌレート、および少なくとも１種のフリーラジカル開始剤０．０５から２ｐｈｒ（＝パーハンドレッドレジン）を含み、上記の開始剤は、有機過酸化物、Ｃ−Ｃ開始剤およびＮ−Ｎ開始剤からなる群から選択される。
【発明を実施するための形態】
【００１５】
適切なポリオレフィンの例には、プロピレン、エチレン、ブテン、イソブチレン、ペンテン、ヘキセン、ヘプテン、オクテン、２−メチルプロペン、２−メチルブテン、４−メチルペンテン、４−メチルヘキセン、５−メチルヘキセン、ビシクロ（２，２，１）−２−ヘプテン、ブタジエン、ペンタジエン、ヘキサジエン、イソプレン、２，３−ジメチルブタジエン、３，１−メチルペンタジエン、１，３，４−ビニルシクロヘキセン、ビニルシクロヘキセン、シクロペンタジエン、スチレンおよびメチルスチレンの１種または複数のモノマーから得られるホモポリマーおよびコポリマーが挙げられる。好ましいポリオレフィンは、アタクチック、シンジオタクチックならびにアイソタクチックな、ポリプロピレン、低密度ポリエチレン、高密度ポリエチレン、直鎖状低密度ポリエチレン、エチレンおよびプロピレンのブロックコポリマー、ならびにエチレンおよびプロピレンのランダムコポリマーを含む、ポリプロピレンおよびポリエチレンである。最も好ましいポリオレフィンは、ポリプロピレンである。
【００１６】
組成物は、１種のみのホモポリマーまたはコポリマーを含有することができるが、ホモポリマー混合物、コポリマー混合物、およびホモポリマー−コポリマー混合物を含有することもできる。ポリオレフィンは、成形用、繊維用、膜用または押出用であることができる。
【００１７】
本発明による組成物中のトリス−ジブロモプロピルイソシアヌレートの量は、好ましくは少なくとも０．５ｐｈｒ、より好ましくは少なくとも１ｐｈｒ、最も好ましくは少なくとも２ｐｈｒである。組成物中のトリス−ジブロモプロピルイソシアヌレートの量は、好ましくは２０ｐｈｒ以下、より好ましくは１０ｐｈｒ以下、最も好ましくは８ｐｈｒ以下である。
【００１８】
適切な有機過酸化物の例は、１，１−ジ（ｔｅｒｔ．ブチルペルオキシ）−３，３，５−トリメチルシクロヘキサン、１，１−ジ（ｔ−ブチルペルオキシ）シクロヘキサン、１，１−ジ（ｔｅｒｔ−アミルペルオキシ）シクロヘキサン、２，２−ジ（ｔ−ブチルペルオキシ）ブタンおよびブチル４，４−ジ（ｔｅｒｔ−ブチルペルオキシ）バレレート等の過酸化ケタール、ｔ−アミルペルオキシ−２−エチルヘキシルカーボネート、ｔ−ブチルペルオキシイソプロピルカーボネートまたはｔ−ブチルペルオキシ２−エチルヘキシルカーボネート等の過酸化モノ炭酸塩、ジ−ｔ−アミルペルオキシド、ジクミルペルオキシド、ジ（ｔ−ブチルペルオキシイソプロピル）ベンゼン、２，５−ジメチル−２，５−ジ（ｔ−ブチルペルオキシ）ヘキサン、ｔ−ブチルクミルペルオキシド、２，５−ジメチル−２，５−ジ（ｔ−ブチルペルオキシ）ヘキシン−３またはジ−ｔ−ブチルペルオキシド等の過酸化ジアルキル、ｔｅｒｔ−アミルペルオキシアセテート、ｔ−ブチルペルオキシ−３，５，５−トリメチルヘキサノエート、ｔｅｒｔ−アミルペルオキシベンゾエート、ｔ−ブチルペルオキシアセテートまたはｔ−ブチルペルオキシベンゾエート等の過酸化エステル、ヘキシレングリコールヒドロペルオキシド、イソプロピルクミルヒドロペルオキシド、１，１，３，３−テトラメチルブチルヒドロペルオキシド、１，３−ジイソプロピルベンゼンモノヒドロペルオキシド、クミルヒドロペルオキシド、ｔ−ブチルヒドロペルオキシドまたはｔｅｒｔ−アミルヒドロペルオキシド等のヒドロペルオキシド、ジ（３，５，７，７−テトラメチル−１，２，４トリオキセパン−３−イル）メタン等のＷＯ２００６／０６６９８４に開示されている通りのトリオキセパン、ならびに３，６，９−トリエチル−３，６，９−トリメチル−１，４，７−トリペルオキソナン等のＷＯ９６／０３４４４に開示されている通りの過酸化環状ケトンである。
【００１９】
適切なＮ−Ｎ開始剤の例は、２，２−アゾジ（イソブチロニトリル）、１，１−アゾジ（１−シクロヘキサンカルボニトリル）、２，２−アゾジ（２−メチルブチロニトリル）、２−（カルバモイルアゾ）イソブチロニトリル、２，２−アゾジ（２，４，４−トリメチルペンタン）、２−フェニルアゾ−２，４−ジメチル−４−メトキシバレロニトリルまたは２，２−アゾジ（２−メチル−プロパン）である。
【００２０】
適切なＣ−Ｃ開始剤の例は、２，３−ジメチル−２，３−ジフェニル−ブタン、２，３−ジメチル−２，３−ジフェニル−ヘキサンおよびポリ−１，４−ジイソプロピルベンゼンである。
【００２１】
本発明による組成物中において使用するために最も好ましいフリーラジカル開始剤は、Ｃ−Ｃ開始剤であり、そのうちで、２，３−ジメチル−２，３−ジフェニル−ブタンが最も好ましい。
【００２２】
フリーラジカル開始剤は少なくとも０．０５ｐｈｒ、好ましくは少なくとも０．１ｐｈｒ、より好ましくは少なくとも０．２５ｐｈｒ、最も好ましくは少なくとも０．５ｐｈｒの量で、本発明による組成物中に存在する。組成物中のフリーラジカル開始剤の量は、２ｐｈｒ以下、好ましくは１．５ｐｈｒ以下である。
【００２３】
本発明による組成物は、いわゆる協力剤、すなわち、フリーラジカル開始剤とは別で、トリス−ジブロモプロピルイソシアヌレートの量を低減させて組成物中の臭素量をより少なくする化合物をさらに含むことができ、これは、組成物をより経済的にする。しかし、協力剤の存在は必要でなく、協力剤を添加する場合でも、良好な難燃性を得るためには少量で十分である。
【００２４】
協力剤は、好ましくは２．０ｐｈｒ以下、より好ましくは１．５ｐｈｒ以下、より好ましくは１．０ｐｈｒ以下、なおより好ましくは０．５ｐｈｒ以下、最も好ましくは０．２５ｐｈｒ以下の量で、本発明による組成物中に存在する。協力剤が組成物中に存在する場合において、それは、好ましくは少なくとも０．１ｐｈｒの量で存在する。
【００２５】
協力剤は、好ましくは無機金属化合物である。協力剤の例は、アンチモン化合物（例えば、三酸化アンチモン、四酸化アンチモン、五酸化アンチモンおよび／またはアンチモン酸ナトリウム）、スズ化合物（例えば、酸化スズ、水酸化スズおよび／またはジブチルスズマレエート）、モリブデン化合物（例えば、酸化モリブデン、モリブデン酸アンモニウム）、ジルコニウム化合物（例えば、酸化ジルコニウムおよび／または水酸化ジルコニウム）、ホウ素化合物（例えば、ホウ酸亜鉛および／またはメタホウ酸バリウム）、スズ酸亜鉛等の亜鉛化合物、および２種以上のこれらの化合物の混合物である。
【００２６】
最も好ましい協力剤は、三酸化アンチモンである。
【００２７】
必要に応じて、組成物は、テトラブロモビスフェノールＡビス（２，３−ジブロモプロピルエーテル）、トリス（トリブロモネオペンチル）ホスフェート、臭素化エポキシ樹脂および関連する末端キャップ化誘導体、臭素化ポリカーボネート樹脂およびこれらの末端キャップ化誘導体、臭素化ジフェニルエーテル、臭素化ジフェニルエタン、テトラブロモビスフェノールＡ、ヘキサブロモシクロドデカンおよびこれらの様々な熱安定性グレード、ＢＴ−９３（Ａｌｂｅｍａｒｌｅにより製造されている難燃剤）、ポリ（ペンタブロモベンジルアクリレート）、トリス（トリブロモフェニル）シアヌレート、塩化パラフィン、塩化ポリエチレン、デクロラン、水酸化マグネシウム、三水和アルミナ、アンモニウムポリホスフェート、ならびにメラミン誘導体（メラミンシアヌレートおよび／またはピロリン酸塩）等であるが、これらに限定されるものではない、他のハロゲン化されたまたはハロゲン化されていない難燃性化合物をさらに含むことができる。しかし、フタロシアニンまたはナフタロシアニンの錯体の存在は望まれない。
【００２８】
本発明による組成物は、紫外線安定剤および光安定剤（例えば、ヒンダードアミン光安定剤（ＨＡＬＳ）、またはアルコキシアミン官能化ヒンダードアミン（ＮＯＲ−ＨＡＬＳ）であるＨＡＬＳ）、ＵＶ遮断剤（例えばＴｉＯ２）、ＵＶ吸収剤（例えば、ベンゾトリアゾールまたはベンゾフェノン）、離型剤、潤滑剤、着色剤、可塑剤、充填剤（例えば、タルク、炭酸カルシウム、マイカ、カーボンブラック）、繊維強化材（例えば、ガラス繊維または炭素繊維）、発泡剤、熱安定剤、抗酸化剤、耐衝撃性改良剤、加工助剤、ならびに化合物の導電性を改善するための添加剤等の、当技術分野において公知のさらなる添加剤をさらに含むことができる。
【００２９】
その非常に安定で良好な機械的特性により、本発明による組成物を多くの用途において用いることができる。このような用途の非限定的な例は、織物、カーペット、室内装飾材のための繊維、屋外競技場の座席等の注入品、電気部品（コネクタ、断路器およびソケット）および電気器具、異形材、パイプ、構造パネル、屋根ふき材用シート等の押出品、包装および工業のためのフィルムおよび板、ケーブルおよび電線のための絶縁である。
【実施例１】
【００３０】
本発明による組成物（試料１および３）および比較の組成物（試料２および４）を、３ｇ／１０分のメルトフローインデックスをもつポリプロピレンホモポリマー（ホモＰＰ）と、２，３−ジメチル−２，３−ジフェニル−ブタン（Ｐｅｒｋａｄｏｘ（登録商標）３０）と、三酸化アンチモンと、難燃剤とを、表１に（ｐｈｒで）示す量で用いて調製した。本発明による組成物は、難燃剤としてのトリス−ジブロモプロピルイソシアヌレート（ＦＲ−９３０）を含有し、比較の組成物は、難燃剤としてのトリス（トリブロモネオペンチル）ホスフェート（ＦＲ３７０）を含有した。
【００３１】
これらの試料を、５０ｃｍ３の混合室を用いて１８０℃で調製した。他の成分を添加する前に、まず、ＰＰを溶融させた。全混合時間を１５分とした。調製された試料を、２００℃で圧縮成形し、厚さ２ｍｍのシートにした。これらのシートから、ＵＬ９４の試験のための試料を調製した。
【００３２】
これらの組成物の２．０ｍｍの試料のＵＬ９４引火性試験結果（５回の試験の平均）も、表１に示す。これらのデータは、トリス−ジブロモプロピルイソシアヌレートの使用が、トリス（トリブロモネオペンチル）ホスフェートの使用よりも良好な難燃性をもたらすことを示している。
【００３３】
【表１】
2012500880.tif 000002
【実施例２】
【００３４】
実施例１を、他のポリマー、すなわちプロピレンエチレンコポリマー（ＭＦＩ＝２．５ｇ／１０分）、ＨＤＰＥおよびＬＤＰＥで繰り返した。成分の量、および結果を、表２に示す。
【００３５】
【表２】
2012500880.tif 000003
【００３６】
これらのデータは、トリス−ジブロモプロピルイソシアヌレートの使用が、トリス（トリブロモネオペンチル）ホスフェートの使用よりも良好な難燃性をもたらすことを再度示している。
【手続補正書】
【提出日】平成23年4月22日(2011.4.22)
【手続補正１】
【補正対象書類名】特許請求の範囲
【補正対象項目名】全文
【補正方法】変更
【補正の内容】
【特許請求の範囲】
【請求項１】
少なくとも１種のポリオレフィン、トリス−ジブロモプロピルイソシアヌレート、および０．０５〜２ｐｈｒの少なくとも１種のフリーラジカル開始剤を含み、前記開始剤は、有機過酸化物、Ｃ−Ｃ開始剤およびＮ−Ｎ開始剤からなる群から選択される組成物。
【請求項２】
アンチモン化合物、スズ化合物、モリブデン化合物、ジルコニウム化合物、ホウ素化合物、亜鉛化合物およびこれらの混合物からなる群から選択される協力剤をさらに含む、請求項１に記載の組成物。
【請求項３】
協力剤がＳｂ２Ｏ３である、請求項２に記載の組成物。
【請求項４】
トリス−ジブロモプロピルイソシアヌレートが、２〜８ｐｈｒの量で存在する、請求項１〜３のいずれか一項に記載の組成物。
【請求項５】
協力剤が、０．１〜２ｐｈｒの量で存在する、請求項２〜４のいずれか一項に記載の組成物。
【請求項６】
ポリオレフィンがポリプロピレンである、請求項１〜５のいずれか一項に記載の組成物。
【請求項７】
フリーラジカル開始剤が２，３−ジメチル−２，３−ジフェニル−ブタンである、請求項１〜６のいずれか一項に記載の組成物。
【請求項８】
ＵＬ９４の引火性試験においてＶ−０と評価される、請求項１〜７のいずれか一項に記載の組成物。
【国際調査報告】
2012500880.tif 000004
2012500880.tif 000005